비스 ( 2 , 3 - 에 피티 오 프로필 ) 설피 드 0 . 95 g 에 비스 ( 메르 캅 토에 틸 ) 설피 드 0 . 05 g , 촉매 로서 N , N - 디 메틸 시클 로 헥 실 아민 2 mg , 및 상기 방법 에 의해 합성 한 표면 유기 수식 미립자 1 . 5 g 을 가하 여 잘 혼합 했 다 . 이것 을 0 . 6 kPa 로 0 . 5 시간 탈기 한 후 , 렌즈 몰드 에 주입 하 고 , 30 ℃ 로부터 서서히 승 온 하 여 120 ℃ 까지 가열 하 고 , 24 시간 에 걸쳐 중합 경화 시켰 다 . 냉각 한 후 에 유리 몰드 를 이 형 시켜 렌즈 를 꺼냈 다 . 얻 어 진 렌즈 의 성능 시험 의 결과 를 표 1 에 나타낸다 .